КОМПОЗИЦИЯ КАУЧУКОВ

1. Вулканизируемая композиция каучука, содержащая по меньшей мере следующие компоненты:
a) по меньшей мере один функционализированный полимер,
b) по меньшей мере один модифицированный полибутадиен с содержанием цис-1,4-элементов >95 мас.% и содержанием 1,2-винила <1 мас.%, при этом полибутадиен после полимеризации модифицируют хлоридом серы,
c) по меньшей мере одну кремниевую кислоту,
d) по меньшей мере еще один другой наполнитель,
e) по меньшей мере одно вулканизирующее средство,
f) по меньшей мере одно масло и
g) необязательно по меньшей мере одну другую добавку для каучуков.
2. Вулканизируемая композиция каучуков по п.1, отличающаяся тем, что в случае функционализированного полимера речь идет о функционализированном диеновом полимере или получаемом сополимеризацией диенов с винилароматическими мономерами диеновом сoполимерe.
3. Вулканизируемая композиция каучуков по п.1, отличающаяся тем, что функционализированный полимер представляет собой полибутадиен, полиизопрен, сополимер бутадиен-изопрен, сополимер бутадиен-стирол, сополимер изопрен-стирол или терполимер бутадиен-изопрен-стирол.
4. Вулканизируемая композиция каучуков по п.1, отличающаяся тем, что в случае функционализированного полимера речь идет о полученном в ходе полимеризации в растворе сополимере стирол-бутадиен с функционализированными концевыми группами.
5. Вулканизируемая композиция каучуков по п.4, отличающаяся тем, что сополимер стирол-бутадиен с функционализированными концевыми группами имеет вязкость по Муни (ML 1+4 (100°C)) от 10 до 200, предпочтительно от 30 до 150 единиц Муни.
n
6. Вулканизируемая композиция каучуков по п.5, отличающаяся тем, что сополимер стирол-бутадиен с функционализированными концевыми группами имеет среднюю молекулярную массу (среднечисловая, M) от 10000 до 2000000 г/моль, предпочтительно от 100000 до 1000000 г/моль.
7. Вулканизируемая композиция каучуков по п.6, отличающаяся тем, что сополимер стирол-бутадиен с функционализированными концевыми группами имеет температуру стеклования от -110°C до +20°C, предпочтительно от -110°C до 0°C.
8. Вулканизируемая композиция каучуков по п.7, отличающаяся тем, что модифицированный полибутадиен получают в ходе полимеризации в растворе в присутствии по меньшей мере одного инертного органического растворителя и в присутствии по меньшей мере одного катализатора на основе соединений неодима в области температур от -20°C до 150°C, полимеризацию останавливают добавлением протонного соединения и полимеризат модифицируют хлоридом серы.
9. Вулканизируемая композиция каучуков по п.8, отличающаяся тем, что хлорид серы перед добавлением обрабатывают карбоновой кислотой, жирной кислотой и/или сложным эфиром жирной кислоты.
10. Вулканизируемая композиция каучуков по п.9, отличающаяся тем, что в случае хлорида серы речь идет о дихлориде дисеры, хлориде серы, бромиде серы, дихлориде серы, хлориде тионила, дибромиде дисеры и/или бромиде тионила.
11. Вулканизируемая композиция каучуков по п.10, отличающаяся тем, что модифицированный полибутадиен имеет скачкообразно повышающуюся вязкость по Муни (ML 1+4 при 100°C) на по меньшей мере 50%, по отношению к вязкости по Муни (ML 1+4 при 100°C) полибутадиена перед добавлением хлорида серы.
12. Вулканизируемая композиция каучуков по п.11, отличающаяся тем, что модифицированный полибутадиен после полимеризации имеет вязкость по Муни (ML 1+4 при 100°C) (исходная вязкость по Муни) по меньшей мере 20 MU, предпочтительно 20-25 MU, особенно предпочтительно по меньшей мере 40 MU, а после добавления хлорида серы имеет вязкость по Муни (ML 1+4 при 100°C) (конечная вязкость по Муни) по меньшей мере 30 MU, предпочтительно 40-50 MU, особенно предпочтительно 60-80 MU, при этом содержание геля составляет меньше 1 мас.%.
13. Вулканизируемая композиция каучуков по одному из предшествующих пп.1-12, содержащая
a) от 50 до 90 мас.ч., предпочтительно от 60 до 70 мас.ч. по меньшей мере одного функционализированного раствора сополимера бутадиен-стирол (SSBR) (не содержащего масла) с температурой стеклования (Tg) от -110°C до +20°C по отношению к не содержащему масла SSBR,
b) 10-50 мас.ч., предпочтительно от 20 до 40 мас.ч. по меньшей мере одного модифицированного катализируемого неодимом полибутадиена (NdBR) с вязкостью по Муни (ML 1+4 при 100°C) по меньшей мере 30 MU,
c) 50-120 мас.ч., предпочтительно 60-100 мас.ч. по меньшей мере одной кремниевой кислоты,
d) 2-25 мас.ч., предпочтительно 5-10 мас.ч. по меньшей мере одного другого наполнителя,
e) 1-5 мас.ч., предпочтительно 2-4 мас.ч. по меньшей мере одного вулканизирующего средства,
f) 5-50 мас.ч., предпочтительно 10-40 мас.ч. по меньшей мере одного масла,
g) необязательно 1-7 мас.ч., предпочтительно 2-5 мас.ч. по меньшей мере одной добавки к каучукам, при этом масс. части компонентов c)-g) даны по отношению к 100 массовым частям каучука (сумма из a) и b)).
14. Вулканизируемая композиция каучуков по п.13, отличающая тем, что в случае другого наполнителя речь идет о саже.
15. Способ получения вулканизируемых композиций каучуков по одному из пп. 1-14, отличающийся тем, что смешивают друг с другом компоненты с a) по f) и необязательно g) в одной или нескольких стадиях, предпочтительно либо в трехстадийном процессе смешивания с двумя стадиями смешивания в закрытом смесителе и заключающей стадией смешивания на вальцах, либо в двухстадийном процессе смешивания, при котором 1-я стадия смешивания происходит в закрытом смесителе, а вторая стадия смешивания происходит на вальцах, либо в двухстадийном процессе смешивания, при котором обе стадии смешивания происходят в закрытом смесителе, при этом смесь перед добавлением тех компонентов, которые при трехстадийном процессе смешивания добавляют на вальцы, охлаждают до температуры <120°C, предпочтительно <110°C.
16. Способ получения вулканизатов, отличающийся тем, что вулканизируемые композиции каучуков по одному из пп. 1-14 подвергают реакции сшивания, предпочтительно при температуре в области от 100 до 250°C, в частности от 130 до 180°C, при давлении в области от 1 до 200 бар.
17. Способ по п.16, отличающийся тем, что сшивание происходит в рамках процесса формования.
18. Вулканизаты, получаемые способом по п.16 или 17.
19. Применение вулканизируемой композиции каучуков по одному из пп. 1-14 для получения пневматических шин, зимних шин, конструктивных элементов шин, в частности протекторов шин, подпротекторных слоев, каркасов, боковых стенок, усиленных боковых стенок для несдувающихся шин и наполнительных шнуров бортового крыла шин, а также для получения технических резиновых изделий, предпочтительно амортизирующих элементов, покрытий валов, покрытий конвейерных лент, ремней, катушек, прокладок, сердцевин мячей для гольфа и подошв.